(57)【要約】【課題】高い動作速度と大電力化とを可能にすると共に、再現性良く大量に生産できるようにした縦型有機トランジスタを低コストで提供する。【解決手段】ソース電極２、第一の有機半導体層３、櫛状又はメッシュ状のゲート電極４、第二の有機半導体層５、及び、ドレイン電極６を順次有する縦型有機トランジスタにおいて、前記第一の有機半導体層３と前記第二の有機半導体層５との界面に電位障壁を形成するように、前記第一の有機半導体層３及び前記第二の有機半導体層５を互いに異なった有機半導体材料で構成する。前記「電位障壁」は、有機半導体材料のポテンシャルエネルギーの差によって生じる電位障壁であって、例えば、第一の有機半導体層３／第二の有機半導体層５を、それぞれ、同一の導電型の有機半導体材料で構成することによって形成することができるし、また、異なる導電型の有機半導体材料で構成することによっても形成することができる。【選択図】　　　　　図１
2004006476.tif 000002
【特許請求の範囲】
【請求項１】
ソース電極、第一の有機半導体層、櫛状又はメッシュ状のゲート電極、第二の有機半導体層、及び、ドレイン電極を順次有する縦型有機トランジスタにおいて、前記第一の有機半導体層と前記第二の有機半導体層との界面に電位障壁を形成するように、前記第一の有機半導体層及び前記第二の有機半導体層を互いに異なった有機半導体材料で構成したことを特徴とする縦型有機トランジスタ。
【請求項２】
前記有機半導体材料が、▲１▼ナフタレン、アントラセン、テトラセン、ペンタセン、ヘキサセン、及び、それらの誘導体から選択される少なくとも１種のアセン分子材料、▲２▼フタロシアニン系化合物、アゾ系化合物、ペリレン系化合物、及び、それらの誘導体から選択される少なくとも１種の顔料、▲３▼ヒドラゾン化合物、トリフェニルメタン化合物、ジフェニルメタン化合物、スチルベン化合物、アリールビニル化合物、ピラゾリン化合物、トリフェニルアミン化合物、トリアリールアミン化合物、及び、それらの誘導体から選択される少なくとも１種の低分子化合物、或いは、▲４▼ポリ−Ｎ−ビニルカルバゾール、ハロゲン化ポリ−Ｎ−ビニルカルバゾール、ポリビニルピレン、ポリビニルアントラセン、ピレンホルムアルデヒド樹脂、エチルカルバゾールホルムアルデヒド樹脂、及び、それらの変性体から選択される少なくとも１種の高分子化合物、で構成されていることを特徴とする請求項１に記載の縦型有機トランジスタ。
【請求項３】
前記第一の有機半導体層と前記第二の有機半導体層とが、同一の導電型の有機半導体材料で構成されていることを特徴とする請求項１又は２に記載の縦型有機トランジスタ。
【請求項４】
前記第一の有機半導体層と前記第二の有機半導体層とが、共にｐ型有機半導体材料で構成されていることを特徴とする請求項３に記載の縦型有機トランジスタ。
【請求項５】
前記ソース電極及び前記第一の有機半導体層、並びに、前記ドレイン電極及び前記第二の有機半導体層が、それらの界面でオーミック接触していることを特徴とする請求項４に記載の縦型有機トランジスタ。
【請求項６】
前記ゲート電極及び前記第一の有機半導体層、並びに、前記ゲート電極及び前記第二の有機半導体層が、それらの界面でショットキー接触していることを特徴とする請求項４に記載の縦型有機トランジスタ。
【請求項７】
前記第一の有機半導体層と前記第二の有機半導体層とが、共にｎ型有機半導体材料で構成されていることを特徴とする請求項３に記載の縦型有機トランジスタ。
【請求項８】
前記ソース電極及び前記第一の有機半導体層、並びに、前記ドレイン電極及び前記第二の有機半導体層が、それらの界面でオーミック接触していることを特徴とする請求項７に記載の縦型有機トランジスタ。
【請求項９】
前記ゲート電極及び前記第一の有機半導体層、並びに、前記ゲート電極及び前記第二の有機半導体層が、それらの界面でショットキー接触していることを特徴とする請求項７に記載の縦型有機トランジスタ。
【請求項１０】
前記第一の有機半導体層と前記第二の有機半導体層とが、異なる導電型の有機半導体材料で構成されていることを特徴とする請求項１又は２に記載の縦型有機トランジスタ。
【請求項１１】
前記第一の有機半導体層が、ｐ型有機半導体材料で構成され、そして、前記第二の有機半導体層が、ｎ型有機半導体材料で構成されていることを特徴とする請求項１０に記載の縦型有機トランジスタ。
【請求項１２】
前記ソース電極及び前記第一の有機半導体層、並びに、前記ドレイン電極及び前記第二の有機半導体層が、それらの界面でオーミック接触していることを特徴とする請求項１１に記載の縦型有機トランジスタ。
【請求項１３】
前記ゲート電極及び前記第一の有機半導体層、並びに、前記ゲート電極及び前記第二の有機半導体層が、それらの界面でショットキー接触していることを特徴とする請求項１１に記載の縦型有機トランジスタ。
【請求項１４】
前記第一の有機半導体層が、ｎ型有機半導体材料で構成され、そして、前記第二の有機半導体層が、ｐ型有機半導体材料で構成されていることを特徴とする請求項１０に記載の縦型有機トランジスタ。
【請求項１５】
前記ソース電極及び前記第一の有機半導体層、並びに、前記ドレイン電極及び前記第二の有機半導体層が、それらの界面でオーミック接触していることを特徴とする請求項１４に記載の縦型有機トランジスタ。
【請求項１６】
前記ゲート電極及び前記第一の有機半導体層、並びに、前記ゲート電極及び前記第二の有機半導体層が、それらの界面でショットキー接触していることを特徴とする請求項１４に記載の縦型有機トランジスタ。
【請求項１７】
前記ゲート電極、ソース電極及びドレイン電極が、クロム（Ｃｒ）、Ｔａ（タリウム）、チタン（Ｔｉ）、銅（Ｃｕ）、アルミニウム（Ａｌ）、モリブデン（Ｍｏ）、タングステン（Ｗ）、ニッケル（Ｎｉ）、金（Ａｕ）、パラジウム（Ｐｄ）、白金（Ｐｔ）、銀（Ａｇ）、錫（Ｓｎ）、ＩＴＯなどこれら金属の酸化物、導電性ポリアニリン、導電性ポリピロール、導電性ポリチアジル及び導電性ポリマよりなる群から選択される少なくとも１種の材料で構成されていることを特徴とする請求項１〜１６のいずれかに記載の縦型有機トランジスタ。
【請求項１８】
前記ソース電極の外側の面又は前記ドレイン電極の外側の面に基板を有することを特徴とする請求項１〜１７のいずれかに記載の縦型有機トランジスタ。
【請求項１９】
前記ゲート電極が、１００ｎｍ以下、好ましくは、４０〜６０ｎｍの膜厚のＡｌ薄膜で形成されることを特徴とする請求項１〜１８のいずれかに記載の縦型有機トランジスタ。
【請求項２０】
前記ソース電極及び前記ドレイン電極が、１００〜５００ｎｍの膜厚の薄膜で形成されることを特徴とする請求項１〜１９のいずれかに記載の縦型有機トランジスタ。
【発明の詳細な説明】
【０００１】
【発明の属する技術分野】
本発明は、自発光型有機エレクトロルミネッセンス（ＥＬ）ディスプレイの駆動素子として有用な縦型有機トランジスタに関する。
【０００２】
【従来の技術】
近年、有機ＥＬ素子を利用したフルカラーディスプレイは、無機材料を用いた発光素子に比べて、▲１▼軽量化が可能であること、▲２▼大面積化が容易であること、▲３▼低コストであること、及び、▲４▼種々の発光が得られること、といった利点を有していることが明らかになってきたので、かかる有機ＥＬ素子を利用したフルカラーディスプレイを商品として実用化すべく、その研究開発が盛んに行われるようになってきた。また、有機ＥＬ素子を用いた有機ＥＬディスプレイは、高輝度であって、薄型であり、しかも、極めて早い応答速度を有しているので、現在、主流となっている液晶ディスプレイに代わる次世代ディスプレイデバイスとして有望視されている。有機ＥＬディスプレイにおいて、有機半導体による有機薄膜トランジスタ（ＴＦＴ：Ｔｈｉｎ　Ｆｉｌｍ　Ｔｒａｎｓｉｓｔｏｒ）を駆動素子として利用した場合には、現状の有機ＴＦＴは、その電気抵抗が高く、しかも、その電荷移動度が低いので、有機ＴＦＴの素子構造そのものを改善しない限り、有機ＴＦＴを用いた有機ＥＬディスプレイの駆動に十分な動作は期待できない。
【０００３】
有機トランジスタの研究は、１９８０年代初頭から盛んに行われ、低分子化合物で構成される有機半導体膜及び高分子化合物で構成される有機半導体膜の基礎的な特性が調べられたが、これらの有機半導体材料は、無機半導体材料に比べて、低電荷移動度及び高電気抵抗を有する材料であるので、実用的な観点においては、あまり注目されなかった。しかしながら、最近になって、有機半導体材料は、軽量であって、しかも、柔軟であるので、かかる有機半導体を用いた携帯用電子機器、次世代の大面積ディスプレイ素子等の実用化に向けた研究が活発に行われ始めている。例えば、高濃度にドープしたシリコン基板上にペンタセンを成膜して０．５２ｃｍ２／Ｖ・ｓｅｃの電荷移動度を実現したＴＦＴが提案されている（特開平１０−２７０７１２号公報）。
【０００４】
有機半導体材料には、▲１▼ペンタセン、金属フタロシアニン等の低分子化合物、▲２▼Ｃ３〜Ｃ８のｎ−チオフェン等の短鎖オリゴマー、並びに、▲３▼ポリチオフェン、ポリフェニレンビニレン等の長鎖ポリマーがある。前記長鎖ポリマーは、π共役系導電性高分子として知られており、隣接する多重結合した原子間の原子軌道の重なり合いによって、分子、オリゴマー及びポリマーに沿った電荷の移動が可能になる。隣接する分子間の分子軌道の重なり合いによっては、分子間の電荷移動が可能になる。低分子化合物又は短鎖オリゴマーの有機薄膜は、有機材料として最も高い電荷移動度を示すことが知られているが、このような高電荷移動度を示す低分子化合物又は短鎖オリゴマーは、真空蒸着によって、規則的に配列された薄膜として付着される。この薄膜内の規則配列によれば、原子軌道が重なり合い、そのために、隣接する分子間の電荷の移動をもたらすと考えられている。前記長鎖ポリマーは、可溶性が大きいので、スピン・コーティング、ディッピング・コーティング等の手段を用いて成膜することができ、そのために、低コストで成膜が可能となる。しかしながら、長鎖ポリマーを成膜すると、高分子配列が不規則となるので、その電荷移動度が低くなるという問題がある。このように、いまのところ、決定的に高い電荷移動度を有する有機半導体材料はみあたらないので、今後の高電荷移動度有機材料の出現に期待するところは極めて大きい。
【０００５】
このような技術的状況において、前述の有機ＥＬ素子の駆動部分に単純に電界効果型トランジスタ（ＦＥＴ：Ｆｉｅｌｄ　Ｅｆｆｅｃｔ　Ｔｒａｎｓｉｓｔｏｒ）構造のＴＦＴを導入しても、その電荷移動度がまだ低く、動作速度、電力の観点で十分な特性を得ることは非常に難しいという問題があった。低い電荷移動度でも比較的大きな電流が得られるスイッチング素子として縦型有機静電誘導トランジスタ（ＳＩＴ：Ｓｔａｔｉｃ　Ｉｎｄｕｃｔｉｏｎ　Ｔｒａｎｓｉｓｔｏｒ）が提案されている（Ｔｈｉｎ　Ｓｏｌｉｄ　Ｆｉｌｍｓ　３３１（１９９８）５１−５４）。縦型ＳＩＴは、通常のＴＦＴが活性層の水平方向に電流を流す横形であるのに対して、活性層の垂直方向に電流を流す縦形のトランジスタであるので、膜厚方向への電流を制御することになり、そのために、チャネル長を短くすることが容易となる。よって、縦型ＳＩＴは、高抵抗、低移動度である有機半導体材料を用いた膜であっても、高速、大電力動作が期待できる。また、ＥＬ素子は、膜厚方向に電流を流して動作させる素子であるので、ＳＩＴをＥＬ素子に用いることは、有利である。
【０００６】
図１２は、ＳＩＴの動作機構を説明する概略断面図である。ＳＩＴは、一般的に、ｎ＋ソース電極１０１とｎ＋ドレイン電極１０２に挟まれた半導体層１０４にｐ＋ゲート電極が挿入された構造をしている。ｐ＋ゲート電極１０３に電圧を印加したとき、両側にあるｐ＋ゲート電極１０３から半導体層１０４中に伸びてきた空乏層（図中点線で示した部分）１０５がちょうど接触するときの電圧に対して、ゲート電圧が小さい場合に、ＳＩＴはオン状態になる。オフ状態にするには、ｐ＋ゲート電極とｎ＋ソース電極１０１との間に負の電圧を印加して、電位レベルを持ち上げてやる必要がある。つまり、ｎ＋ソース電極１０１とｎ＋ドレイン電極１０２との間に流れる電流ＩＤＳは、ｐ＋ゲート電極に印加された電圧とドレイン電圧ＶＤによって生じる電位障壁の高さによって決まる。このような動作をするＳＩＴは、ノーマリーオン特性のＳＩＴと呼ばれている。ノーマリーオン特性のＳＩＴは、▲１▼ゲートからのキャリアの注入がないので動作速度が速いこと、▲２▼電流集中がないので、破壊耐量が大きい（大電流が流せる）こと、▲３▼電圧駆動デバイスであること、及び、▲４▼不飽和電流電圧特性を示すこと、等の特徴を有している。
【０００７】
【発明が解決しようとする課題】
有機半導体を用いたＳＩＴとしては、銅フタロシアニン（以下、「ＣｕＰｃ」という。）層をソース電極及びドレイン電極でそれぞれ挟み、そして、前記ＣｕＰｃ層の内部に真空蒸着により形成したスリット状のアルミニウムをゲート電極として埋め込んだ縦型ＴＦＴが報告されている（工藤ら、Ｔ．ＩＥＥ　Ｊａｐａｎ，Ｖｏｌ．１１８−Ａ，Ｎｏ．１０，（１９９８）　Ｐ１１６６−１１７１）。この有機半導体を用いたＳＩＴにおいては、ＣｕＰｃによる有機分子蒸着膜とストライプ状のアルミニウムゲート電極との界面近傍でショットキー障壁が形成されている。このストライプ状のゲート電極は、アルミニウム蒸着源を２箇所に配置して行う２点蒸着法、即ち、２箇所に配置したアルミニウム蒸着源と、蒸着マスクと、基板と、の距離を調整することによって、スリット間隔の均一なストライプ状のゲート電極を形成している。このストライプ状のゲート電極がＳＩＴのゲート電極として働くには、ゲート電極のスリット巾をショットキー障壁の空乏層巾（数１００Å程度以下）相当にする必要があるが、通常の蒸着方法でこれを実現できない。そこで、このＳＩＴにおいては、２点蒸着法によるアルミニウムのにじみ効果を利用して、アルミニウムがにじんでできたアルミニウム半透膜とアルミニウムが存在しない空乏層巾に相当するスリット巾とを実現している。
【０００８】
このように、従来においては、２点蒸着法を用いてゲート電極を形成することにより、ＳＩＴを実現しているわけであるが、この２点蒸着法においては、蒸着源とメタルマスクと基板との位置関係を三角比を利用して幾何学的に設定しているので、最適設定が難しく、そのために、大量生産に不向きであるという問題があった。
【０００９】
本発明は、かかる問題を解決することを目的としている。
即ち、本発明は、高い動作速度と大電力化とを可能にすると共に、再現性良く大量に生産できるようにした縦型有機トランジスタを低コストで提供することを目的としている。
【００１０】
【課題を解決するための手段】
本発明者は、ソース電極、第一の有機半導体層、櫛状又はメッシュ状のゲート電極、第二の有機半導体層、及び、ドレイン電極を順次有する縦型有機トランジスタにおいて、前記第一の有機半導体層と前記第二の有機半導体層との界面に電位障壁を形成するように、前記第一の有機半導体層及び前記第二の有機半導体層を互いに異なった有機半導体材料で構成したところ、高い動作速度と大電力化とを可能にすると共に、再現性良く大量に生産できるようにした縦型有機トランジスタを低コストで提供できることを見いだして本発明を完成するに至った。
【００１１】
即ち、請求項１に記載された発明は、上記目的を達成するために、ソース電極、第一の有機半導体層、櫛状又はメッシュ状のゲート電極、第二の有機半導体層、及び、ドレイン電極を順次有する縦型有機トランジスタにおいて、前記第一の有機半導体層と前記第二の有機半導体層との界面に電位障壁を形成するように、前記第一の有機半導体層及び前記第二の有機半導体層を互いに異なった有機半導体材料で構成したことを特徴とする縦型有機トランジスタである。
【００１２】
請求項２に記載された発明は、請求項１に記載された発明において、前記有機半導体材料が、▲１▼ナフタレン、アントラセン、テトラセン、ペンタセン、ヘキサセン、及び、それらの誘導体から選択される少なくとも１種のアセン分子材料、▲２▼フタロシアニン系化合物、アゾ系化合物、ペリレン系化合物、及び、それらの誘導体から選択される少なくとも１種の顔料、▲３▼ヒドラゾン化合物、トリフェニルメタン化合物、ジフェニルメタン化合物、スチルベン化合物、アリールビニル化合物、ピラゾリン化合物、トリフェニルアミン化合物、トリアリールアミン化合物、及び、それらの誘導体から選択される少なくとも１種の低分子化合物、或いは、▲４▼ポリ−Ｎ−ビニルカルバゾール、ハロゲン化ポリ−Ｎ−ビニルカルバゾール、ポリビニルピレン、ポリビニルアントラセン、ピレンホルムアルデヒド樹脂、エチルカルバゾールホルムアルデヒド樹脂、及び、それらの変性体から選択される少なくとも１種の高分子化合物、で構成されていることを特徴とするものである。
【００１３】
請求項３に記載された発明は、請求項１又は２に記載された発明において、前記第一の有機半導体層と前記第二の有機半導体層とが、同一の導電型の有機半導体材料で構成されていることを特徴とするものである。
【００１４】
請求項４に記載された発明は、請求項３に記載された発明において、前記第一の有機半導体層と前記第二の有機半導体層とが、共にｐ型有機半導体材料で構成されていることを特徴とするものである。
【００１５】
請求項５に記載された発明は、請求項４に記載された発明において、前記ソース電極及び前記第一の有機半導体層、並びに、前記ドレイン電極及び前記第二の有機半導体層が、それらの界面でオーミック接触していることを特徴とするものである。
【００１６】
請求項６に記載された発明は、請求項４に記載された発明において、前記ゲート電極及び前記第一の有機半導体層、並びに、前記ゲート電極及び前記第二の有機半導体層が、それらの界面でショットキー接触していることを特徴とするものである。
【００１７】
請求項７に記載された発明は、請求項３に記載された発明において、前記第一の有機半導体層と前記第二の有機半導体層とが、共にｎ型有機半導体材料で構成されていることを特徴とするものである。
【００１８】
請求項８に記載された発明は、請求項７に記載された発明において、前記ソース電極及び前記第一の有機半導体層、並びに、前記ドレイン電極及び前記第二の有機半導体層が、それらの界面でオーミック接触していることを特徴とするものである。
【００１９】
請求項９に記載された発明は、請求項７に記載された発明において、前記ゲート電極及び前記第一の有機半導体層、並びに、前記ゲート電極及び前記第二の有機半導体層が、それらの界面でショットキー接触していることを特徴とするものである。
【００２０】
請求項１０に記載された発明は、請求項１又は２に記載された発明において、前記第一の有機半導体層と前記第二の有機半導体層とが、異なる導電型の有機半導体材料で構成されていることを特徴とするものである。
【００２１】
請求項１１に記載された発明は、請求項１０に記載された発明において、前記第一の有機半導体層が、ｐ型有機半導体材料で構成され、そして、前記第二の有機半導体層が、ｎ型有機半導体材料で構成されていることを特徴とするものである。
【００２２】
請求項１２に記載された発明は、請求項１１に記載された発明において、前記ソース電極及び前記第一の有機半導体層、並びに、前記ドレイン電極及び前記第二の有機半導体層が、それらの界面でオーミック接触していることを特徴とするものである。
【００２３】
請求項１３に記載された発明は、請求項１１に記載された発明において、前記ゲート電極及び前記第一の有機半導体層、並びに、前記ゲート電極及び前記第二の有機半導体層が、それらの界面でショットキー接触していることを特徴とするものである。
【００２４】
請求項１４に記載された発明は、請求項１０に記載された発明において、前記第一の有機半導体層が、ｎ型有機半導体材料で構成され、そして、前記第二の有機半導体層が、ｐ型有機半導体材料で構成されていることを特徴とするものである。
【００２５】
請求項１５に記載された発明は、請求項１４に記載された発明において、前記ソース電極及び前記第一の有機半導体層、並びに、前記ドレイン電極及び前記第二の有機半導体層が、それらの界面でオーミック接触していることを特徴とするものである。
【００２６】
請求項１６に記載された発明は、請求項１４に記載された発明において、前記ゲート電極及び前記第一の有機半導体層、並びに、前記ゲート電極及び前記第二の有機半導体層が、それらの界面でショットキー接触していることを特徴とするものである。
【００２７】
請求項１７に記載された発明は、請求項１〜１６のいずれかに記載された発明において、前記ゲート電極、ソース電極及びドレイン電極が、クロム（Ｃｒ）、Ｔａ（タリウム）、チタン（Ｔｉ）、銅（Ｃｕ）、アルミニウム（Ａｌ）、モリブデン（Ｍｏ）、タングステン（Ｗ）、ニッケル（Ｎｉ）、金（Ａｕ）、パラジウム（Ｐｄ）、白金（Ｐｔ）、銀（Ａｇ）、錫（Ｓｎ）、ＩＴＯなどこれら金属の酸化物、導電性ポリアニリン、導電性ポリピロール、導電性ポリチアジル及び導電性ポリマよりなる群から選択される少なくとも１種の材料で構成されていることを特徴とするものである。
【００２８】
請求項１８に記載された発明は、請求項１〜１７のいずれかに記載された発明において、前記ソース電極の外側の面又は前記ドレイン電極の外側の面に基板を有することを特徴とするものである。
【００２９】
請求項１９に記載された発明は、請求項１〜１８のいずれかに記載された発明において、前記ゲート電極が、１００ｎｍ以下、好ましくは、４０〜６０ｎｍの膜厚のＡｌ薄膜で形成されることを特徴とするものである。
【００３０】
請求項２０に記載された発明は、請求項１〜１９のいずれかに記載された発明において、前記ソース電極及び前記ドレイン電極が、１００〜５００ｎｍの膜厚の薄膜で形成されることを特徴とするものである。
【００３１】
【発明の実施の形態】
図１は、本発明の一実施の形態を示す縦型有機トランジスタの断面図である。図２は、本発明の一実施の形態を示す縦型有機トランジスタにおけるソース電極（Ｓ）とドレイン電極（Ｄ）との間のキャリアのポテンシャルエネルギーの高さを示すグラフである。図３は、本発明の一実施の形態を示す縦型有機トランジスタの製造工程図である。図４は、実施例１で得られた縦型有機トランジスタの概略断面説明図である。図５は、実施例１で得られた縦型有機トランジスタのソース電極／ゲート電極間のＩ−Ｖ特性を測定したグラフである。図６は、実施例１で得られた縦型有機トランジスタのドレイン電極／ゲート電極間のＩ−Ｖ特性を測定したグラフである。図７は、実施例１で得られた縦型有機トランジスタの静特性を示す実験結果である。図８は、実施例３で得られた縦型有機トランジスタの概略断面説明図である。図９は、実施例３で得られた縦型有機トランジスタのソース電極／ゲート電極間のＩ−Ｖ特性を測定したグラフである。図１０は、実施例３で得られた縦型有機トランジスタの静特性を示す実験結果である。図１１は、実施例３で得られた縦型有機トランジスタの各層のエネルギー順位を示す説明図である。
【００３２】
本発明は、図１に示すように、ソース電極２、第一の有機半導体層３、櫛状又はメッシュ状（例えば、碁盤目状）のゲート電極４、第二の有機半導体層５、及び、ドレイン電極６を順次有する縦型有機トランジスタ１０において、前記第一の有機半導体層３と前記第二の有機半導体層５との界面に電位障壁を形成するように、前記第一の有機半導体層３及び前記第二の有機半導体層５を互いに異なった有機半導体材料で構成したことを特徴としている。図１において、１は、基板である。図１においては、基板１は、ソース電極２の外側の面に設けられているが、ドレイン電極６の外側の面に設けられてあってもかまわない。
【００３３】
前記「電位障壁」は、有機半導体材料のポテンシャルエネルギーの差によって生じる電位障壁である。このような「電位障壁」は、例えば、第一の有機半導体層３／第二の有機半導体層５を、それぞれ、同一の導電型の有機半導体材料、即ち、ｐ型の半導体材料／ｐ型の半導体材料、又は、ｎ型の半導体材料／ｎ型の半導体材料で構成することによって形成することができるし、また、異なる導電型の有機半導体材料、即ち、ｐ型の半導体材料／ｎ型の半導体材料、ｐ型の半導体材料／Ｉ型の半導体材料、又は、ｎ型の半導体材料／Ｉ型の半導体材料で構成することによっても形成することができる。このような有機半導体材料の組合せは、好ましくは、ＣｕＰｃ／低分子量アリールアミン誘導体（以下、「α−ＮＰＤ」という。）、アルミニウムトリキノリノール錯体（以下、「Ａｌｑ３」という。）／テトラシアノキノジメタン（以下、「ＴＣＮＱ」という。）、α−ＮＰＤ／Ａｌｑ３、ＣｕＰｃ／ペンタセン、ペンタセン／α−ＮＰＤ等による低分子系材料の組合せであるか、或いは、ポリフェニレンビニレン（ＰＰＶ）、アリルアミン、ポリチエニレンビニレン（ＰＴＶ）、ポリチオフェン、スピロ誘導体等のｎ型有機半導体材料、及び、ピリジン、ペリレン誘導体、フタロシアニン等のｎ型有機半導体材料による高分子系材料の組合せであるが、本発明の目的に反しない限り、これら以外の有機半導体の組合せであってもかまわない。
【００３４】
本発明によれば、前記第一の有機半導体層３と前記第二の有機半導体層５との界面に電位障壁を形成するように、前記第一の有機半導体層３及び前記第二の有機半導体層５を互いに異なった有機半導体材料で構成したので、▲１▼縦型有機トランジスタの電流経路であるチャネル長を膜厚に対応して薄くすることによって動作抵抗を低くすることができ、そのために、高い動作速度を可能にすることができ、▲２▼ゲート電極近傍に形成したショットキー接触と２種類の有機半導体材料のＨＯＭＯ準位の差による障壁、又は、ＬＵＭＯ準位の差による障壁を有効利用して、ソース−ドレイン間のリーク電流を低減可能にすることができ、そして、▲３▼従来のように「２点蒸着法」等の製造方法の工夫によらずに、再現性良く大量に生産できるようにしたＳＩＴを低コストで提供できる。また、本発明によれば、▲４▼ショットキーゲート電極を２種の有機半導体層界面近傍に配置したので、トランジスタのオン／オフ比が大きくなり、そのために、２種の有機半導体材料を適切に選定することにより、ノーマリーオフ特性のＳＩＴが実現でき、さらには、▲５▼有機半導体層の表面に形成した電極全体を有効利用することができるので、大電力化を可能にすることができる。
【００３５】
本発明の縦型有機トランジスタ１０は、ソース電極２とドレイン電極６との間に有機半導体層、即ち、第一の有機半導体層３及び第二の有機半導体層５を有しているところ、両電極の間隔が狭いので、従来のＦＥＴにおけるピンチオフ点がソース電極２の側の近くに生じる。したがって、本発明の縦型有機トランジスタ１０においては、実効チャネル長が零に近くなって、チャネルが電流値を規制できない状態になるので、ソース電極２付近の調整作用が支配的になる。
【００３６】
図２の一点鎖線で示すように、いま、ソース電極２とドレイン電極６との間にバイアスをかけると、キャリアのポテンシャルエネルギーは、線形の傾斜ができる。しかし、ゲート電極４のポテンシャル位置は変らないので、図２のようなポテンシャル分布が得られ、そのために、ゲート電圧ＶＧを加えていくと、山の部分が高くなり、また、ドレイン電圧を加えていくと山のすその部分が低くなっていく。ゲート電極４には、空乏層が広がるように、即ち、エネルギー障壁が高くなるように、バイアスをかけるために、図１のａ−ａ線上は、キャリアに対して、大きなエネルギー障壁を作る。一方、ｂ−ｂ線上は、ゲート電極４にバイアスが加わると、キャリアのポテンシャルエネルギーは、ゲート電極に引き上げられて幾分高くなるものの、ａ−ａ線上に比べれば小さくなっているので、トータルとしては、エネルギー障壁は低くなり、そのために、キャリアは、このゲート電極間を通って、ドレイン電極６の側に流れ落ちることになる。ソース電極２におけるキャリアのポテンシャルを基準にとれば、ピンチオフ点は、半導体層界面との間で形成される拡散電位φＤだけ高い位置にあり、さらにゲート電極のポテンシャルエネルギー位置は、実効的ゲート位置よりも、ゲート電圧ＶＧだけ高い位置にある。これらのことから、ゲート電極４の近傍を境界面とした接合面を形成してやれば、前述のトータルとしてのエネルギー障壁が高くなる。したがって、本発明においては、前記▲１▼〜▲３▼の効果が得られることとなる。
【００３７】
本発明における有機半導体材料は、好ましくは、▲１▼ナフタレン、アントラセン、テトラセン、ペンタセン、ヘキサセン、及び、それらの誘導体から選択される少なくとも１種のアセン分子材料、▲２▼フタロシアニン系化合物、アゾ系化合物、ペリレン系化合物、及び、それらの誘導体から選択される少なくとも１種の顔料、▲３▼ヒドラゾン化合物、トリフェニルメタン化合物、ジフェニルメタン化合物、スチルベン化合物、アリールビニル化合物、ピラゾリン化合物、トリフェニルアミン化合物、トリアリールアミン化合物、及び、それらの誘導体から選択される少なくとも１種の低分子化合物、或いは、▲４▼ポリ−Ｎ−ビニルカルバゾール、ハロゲン化ポリ−Ｎ−ビニルカルバゾール、ポリビニルピレン、ポリビニルアントラセン、ピレンホルムアルデヒド樹脂、エチルカルバゾールホルムアルデヒド樹脂、及び、それらの変性体から選択される少なくとも１種の高分子化合物、で構成されるが、フルオレノン系、ジフェノキノン系、ベンゾキノン系、アントラキノン系、インデノン系、ポリチオフェン系、及び、ポリフェニレンビニレン系化合物も使用可能である。本発明においては、前記第一の有機半導体層３と前記第二の有機半導体層５との界面に電位障壁を形成するように、例えば、これらの有機半導体材料から選択して、前記第一の有機半導体層３及び前記第二の有機半導体層５を互いに異なった有機半導体材料で構成することとなる。
【００３８】
このように、本発明は、縦型有機トランジスタの有機半導体層が前記したような有機半導体材料で構成されているので、有機トランジスタの全体の構造を小型化することができ、製造コストも低減化することができる。
【００３９】
また、前記有機半導体材料は、蒸着、化学蒸着、スピンコーティング、印刷、塗布・ベーキング、エレクトロポリマラインゼーション、分子ビーム付着、溶液からのセルフ・アセンブリ、及び、これらの組合せよりなる群から選択され手段によって有機半導体層に形成される。それ故、本発明は、その有機半導体層の成膜において蒸着、塗布等の簡易な手段を採用することが可能となり、そのために、有機トランジスタの製造コストを低減化することができる。
【００４０】
本発明における縦型有機トランジスタにおいては、前記第一の有機半導体層３と前記第二の有機半導体層５とは、同一の導電型の有機半導体材料、即ち、共にｐ型有機半導体材料で構成されているか、又は、共にｎ型有機半導体材料で構成されている。そして、前記ソース電極２及び前記第一の有機半導体層３、並びに、前記ドレイン電極６及び前記第二の有機半導体層５は、それらの界面でオーミック接触している。また、前記ゲート電極４及び前記第一の有機半導体層３、並びに、前記ゲート電極４及び前記第二の有機半導体層５は、それらの界面でショットキー接触している。
【００４１】
このように、前記第一の有機半導体層３と前記第二の有機半導体層５とが、共にｐ型有機半導体材料で構成されていると、２種のｐ型有機半導体材料による有機半導体層界面の障壁とゲート電極近傍のショットキー障壁の両方が正孔によるＳＩＴ動作機構に関係することとなるので、▲１▼ゲート電極４からのキャリアの注入がなくなって動作速度が速くなり、▲２▼電流の集中がなくなって破壊耐量が大きくなり（大電流が流せる）、▲３▼オン電流とオフ電流比が大きくとれ、▲４▼ノーマリーオフタイプ縦型有機トランジスタが実現でき、そして、▲５▼大量生産に向いた素子となってコスト低減に役立つ。
【００４２】
また、前記第一の有機半導体層３と前記第二の有機半導体層５とが、共にｎ型有機半導体材料で構成されていると、２種のｎ型有機半導体材料による有機半導体層界面の障壁とゲート電極近傍のショットキー障壁の両方が電子によるＳＩＴ動作機構に関係することとなるので、正孔輸送によるＳＩＴよりも動作速度が速くなって、大電流を流すことができ、そのために、さらに高い周波数応答性と大電力化が可能となる。
【００４３】
本発明における縦型有機トランジスタにおいては、前記第一の有機半導体層３と前記第二の有機半導体層５とは、異なる導電型の有機半導体材料、即ち、（ａ）前記第一の有機半導体層３が、ｐ型有機半導体材料で構成され、そして、前記第二の有機半導体層５が、ｎ型有機半導体材料で構成されているか、或いは、（ｂ）前記第一の有機半導体層３が、ｎ型有機半導体材料で構成され、そして、前記第二の有機半導体層５が、ｐ型有機半導体材料で構成されている。そして、前記ソース電極２及び前記第一の有機半導体層３、並びに、前記ドレイン電極６及び前記第二の有機半導体層５は、それらの界面でオーミック接触している。また、前記ゲート電極４及び前記第一の有機半導体層３、並びに、前記ゲート電極４及び前記第二の有機半導体層５は、それらの界面でショットキー接触している。
【００４４】
このように、前記第一の有機半導体層３と前記第二の有機半導体層５とが、それぞれ、ｐ型有機半導体材料とｎ型有機半導体材料、或いは、ｎ型有機半導体材料とｐ型有機半導体材料で構成されていると、これらの有機半導体層３，５の界面のＰＮ障壁及びゲート電極４近傍のショットキー障壁の両方が正孔によるＳＩＴ動作機構に関係することとなるので、▲１▼ゲート電極４からのキャリアの注入がなくなって動作速度が速くなり、▲２▼電流の集中がなくなって破壊耐量が大きくなり（大電流が流せる）、▲３▼オン電流とオフ電流比が大きくとれ、▲４▼ノーマリーオフタイプ縦型有機トランジスタが実現でき、そして、▲５▼大量生産に向いた素子となってコスト低減に役立つ。
【００４５】
本発明の縦型有機トランジスタ１０が、ソース電極２、第一の有機半導体層３、櫛状又はメッシュ状（例えば、碁盤目状）のゲート電極４、第二の有機半導体層５、及び、ドレイン電極６を順次有し、そして、前記第一の有機半導体層３と前記第二の有機半導体層５との界面に電位障壁を形成するように、前記第一の有機半導体層３及び前記第二の有機半導体層５を互いに異なった有機半導体材料で構成したものであることは、前述のとおりであるが、このような縦型有機トランジスタにおいて、例えば、有機半導体層３，５をそれぞれｐ型の半導体材料で構成した場合には、ゲート電極４によるバイアス制御により（正孔に対するポテンシャルエネルギー障壁の高さ制御により）、ソース電極からドレイン電極に電流が流れる。
【００４６】
このような縦型有機トランジスタにおいては、電極−有機半導体層間のキャリア注入障壁を下げれば、印加電圧を低くすることにつながり、逆に電極−有機半導体層間のキャリア注入障壁を上げれば、印加電圧を高くすることにつながる。金属又は金属的性質を示す有機材料には、必ずしも整流特性を示さないものがあり、金属−ｐ型有機半導体では、電極材料の仕事関数がφｍ＞φｓであって、且つ、それらの差が小さい場合には、オーミック接触に近いものになる。電子に対しては電極の電子親和力がχｍ（＝φｍ）＞χｓであって、且つ、それらの差が小さい場合には、オーミック接触に近いものになる。有機半導体材料においては、正孔に対しては、電極の仕事関数と有機半導体材料のＨＯＭＯ（Ｈｉｇｈｅｓｔ　Ｏｃｃｕｐｉｅｄ　Ｍｏｌｅｃｕｌａｒ　Ｏｒｂｉｔａｌ）準位よりも大きなφｍであって、且つ、それらの差が小さい材料を選定し、電子に対しては、電極の電子親和力と有機半導体材料のＬＵＭＯ（Ｌｏｗｅｓｔ　Ｕｎｏｃｃｕｐｉｅｄ　Ｍｏｌｅｃｕｌａｒ　Ｏｒｂｉｔａｌ）準位よりも大きなχｍ（＝φｍ）を満足する金属または金属的な性質の材料を選定してやれば、比較的容易にオーミック接触を得ることができ、駆動電圧を低くすることができる。
【００４７】
また、電極材料の仕事関数がφｍ＜φｓであって、且つ、それらの差が大きい場合には、ショットキー接触になる。有機半導体材料内のエネルギー準位は、正孔から見れば、表面よりもφｓ−φｍだけ低くなってエネルギー障壁ができ、金属側のエネルギー障壁は、φｓｂ＝（χｓ＋（ＨＯＭＯ−ＬＵＭＯ差））−χｍ、となり、拡散電位は、φｓ−φｍとなる。
【００４８】
ＣｕＰｃは、Ｐ型の半導体的な性質を示すことが知られているが、そのＨＯＭＯ準位は、５．２ｅＶであり、そして、そのＬＵＭＯ準位は、３．２ｅＶである。同様に、α−ＮＰＤは、Ｐ型の半導体的な性質を示すことが知られているが、そのＨＯＭＯ準位は、５．７ｅＶであり、そして、そのＬＵＭＯ準位は、２．６ｅＶである。そこで、これらの２種のｐ型有機半導体材料による有機半導体層を積層した場合、界面に形成される正孔に対する障壁は、ＨＯＭＯ準位差０．５ｅＶに対応する。したがって、これらの２種のＰ型有機半導体材料による有機半導体層の接合界面に形成される障壁を活用すると共に、ショットキーゲート障壁を有効に活用すれば、新規なＳＩＴ動作機構を有する縦型有機トランジスタが実現できる。
【００４９】
また、「α−ＮＰＤがＰ型の半導体的な性質を示すものであって、そのＨＯＭＯ準位が５．７ｅＶであり、そして、そのＬＵＭＯ準位が２．６ｅＶであること」は、前述のとおりであるところ、Ａｌｑ３は、ｎ型の半導体的な性質を示し、そのＨＯＭＯ準位が５．８ｅＶであり、そして、ＬＵＭＯ準位が３．１ｅＶであるので、これらの２種のｐ型有機半導体材料による有機半導体層とｎ型有機半導体材料による有機半導体層とを積層した場合、図１１に示すように、Ａｌｑ３とα−ＮＰＤのエネルギー準位（ＨＯＭＯ準位）より正孔注入に効果的であることがわかる。なお、図１１において、黒い丸は、電子を意味し、そして、白い丸は正孔を意味している。一方、ＬＵＭＯ準位を見ても、電子の注入に効果的であることが予想されるので、Ａｌｑ３による有機半導体層とα−ＮＰＤによる有機半導体層との接合界面に形成される障壁を活用すると共に、ショットキーゲート障壁を有効に活用すれば、新規なＳＩＴ動作機構を有する縦型有機トランジスタが実現できる。
【００５０】
本発明におけるゲート電極、ソース電極及びドレイン電極は、好ましくは、クロム（Ｃｒ）、Ｔａ（タリウム）、チタン（Ｔｉ）、銅（Ｃｕ）、アルミニウム（Ａｌ）、モリブデン（Ｍｏ）、タングステン（Ｗ）、ニッケル（Ｎｉ）、金（Ａｕ）、パラジウム（Ｐｄ）、白金（Ｐｔ）、銀（Ａｇ）、錫（Ｓｎ）、ＩＴＯなどの金属酸化物、導電性ポリアニリン、導電性ポリピロール、導電性ポリチアジル及び導電性ポリマよりなる群から選択される少なくとも１種の材料で構成されるので、接触抵抗を低減して電気特性を改善することができる。そして、これらの電極材料は、蒸着、スパッタリング、化学蒸着、電着、無電解メッキ、スピンコーティング、印刷、及び、塗布よりなる群から選択されたプロセスでゲート電極、ソース電極及びドレイン電極に形成される。
【００５１】
本発明の縦型有機トランジスタは、ソース電極の外側の面又はドレイン電極の外側の面に基板を有することができる。本発明における基板は、例えば、ガラス、プラスチック、石英、アンドープ・シリコン、及び、高ドープ・シリコンよりなる群から選択される。また、本発明における基板は、プラスチック基板であってもかまわない。かかるプラスチック基板は、ポリカーボネート、マイラー、及び、ポリイミドを含む群から選択される。
【００５２】
本発明におけるゲート電極は、１００ｎｍ以下、好ましくは、４０〜６０ｎｍの膜厚のＡｌ薄膜で形成される。また、本発明におけるソース電極及びドレイン電極は、１００〜５００ｎｍの膜厚の薄膜で形成される。
【００５３】
［本発明の縦型有機トランジスタの製造例］
本発明の縦型有機トランジスタ（図１）は、図３に示されるように、
▲１▼透明基板１の上面にＩＴＯ等の透明電極材料を成膜してソース電極２を形成する工程（ａ）、
▲２▼前記ソース電極２の上面に有機半導体材料を成膜して第一の有機半導体層３を形成する工程（ｂ）、
▲３▼前記第一の有機半導体層３の上面に電極材料を櫛状又はメッシュ状に成膜してゲート電極４を形成する工程（ｃ）、
▲４▼前記第一の有機半導体層３の上端及び前記ゲート電極４の上面に前記▲２▼の工程で形成した有機半導体材料とは異なる種類の有機半導体材料を成膜して第二の有機半導体層５を形成する工程（ｄ）、及び、
▲５▼前記第二の有機半導体層５の上面に電極材料を成膜してドレイン電極６を形成する工程（ｅ）、
を順次経て製造される。
【００５４】
【実施例】
（実施例１）
（イ）透明な０．７ｍｍ厚のガラス基板（コーニング社製無アルカリガラス１７３７Ｆ）の上面にＩｎ酸化物とＳｎ酸化物とからなるＩＴＯ透明電極をスパッタリングにより成膜して１１０ｎｍ厚のソース電極を形成した［図３（ａ）］。
（ロ）前記ソースＩＴＯ電極付きのガラス基板上にｐ型有機半導体材料であるＣｕＰｃを４００℃、３×１０−６　Ｔｏｒｒにおいて真空蒸着させて６０ｎｍ厚の第一の有機半導体層を成膜した［図３（ｂ）］。
（ハ）前記第一の有機半導体層の上面に、ストライプ／スリット状に形成したＮｉメタルマスクを用いて、Ａｌを１×１０−６　Ｔｏｒｒ、抵抗加熱下において真空蒸着させることにより、４０ｎｍ厚のゲート電極を成膜した［図３（ｃ）］。
（ニ）前記ゲート電極及び第一の有機半導体層の上面にｐ型有機半導体材料であるα−ＮＰＤを２００℃、５×１０−６　Ｔｏｒｒにおいて真空蒸着させて６０ｎｍ厚の第二の有機半導体層を成膜した［図３（ｄ）］。
（ホ）そして、前記第二の有機半導体層の上面にＡｕを１×１０−６　Ｔｏｒｒ、抵抗加熱下において真空蒸着させて１００ｎｍ厚のドレイン電極を成膜した［図３（ｅ）］。
このようにして得られた縦型有機トランジスタは、図４に示される。
そして、この縦型有機トランジスタのソース電極／ゲート電極間のＩ−Ｖ特性を測定して（図５）、ゲート電極界面にショットキー接触が形成されていることを確認した。また、その縦型有機トランジスタのドレイン電極／ゲート電極間のＩ−Ｖ特性を測定して（図６）、同様に、ゲート電極界面にショットキー接触が形成されていることを確認した。また、ゲート電極をフローティングにして測定したソース／ドレイン間のＩ−Ｖ特性から、ソース電極と第一の有機半導体層及びドレイン電極と第二の有機半導体層の各界面でオーミック接触していることを確認した。また、その縦型有機トランジスタの静特性を測定して（図７）、トランジスタ動作が確認できた。図示しないが、遮断周波数については、まだまだ、改善の余地があるものの、３０〜５０数ＫＨｚであることを確認した。
【００５５】
（実施例２）
第一の半導体層をｎ型有機半導体材料であるＡｌｑ３で成膜し、そして、第二の半導体層をｎ型有機半導体材料であるＴＣＮＱで成膜した以外は、実施例１と同様にして縦型有機トランジスタとした。
【００５６】
（実施例３）
（イ）透明な０．７ｍｍ厚のガラス基板（コーニング社製無アルカリガラス１７３７Ｆ）の上面にＩｎ酸化物とＳｎ酸化物とからなるＩＴＯ透明電極をスパッタリングにより成膜して１１０ｎｍ厚のソース電極を形成した［図３（ａ）］。
（ロ）前記ソースＩＴＯ電極付きのガラス基板上にｐ型有機半導体材料であるα−ＮＰＤを２００℃、５×１０−６　Ｔｏｒｒにおいて真空蒸着させて６０ｎｍ厚の第一の有機半導体層を成膜した［図３（ｂ）］。
（ハ）前記第一の有機半導体層の上面に、ストライプ／スリット状に形成したＮｉメタルマスクを用いて、Ａｌを１×１０−６　Ｔｏｒｒ、抵抗加熱下において真空蒸着させることにより、１００ｎｍ厚のゲート電極を成膜した［図３（ｃ）］。
（ニ）前記ゲート電極及び第一の有機半導体層の上面にｎ型有機半導体材料であるＡｌｑ３を２２０℃、１．６×１０−６　Ｔｏｒｒにおいて真空蒸着させて６０ｎｍ厚の第二の有機半導体層を成膜した［図３（ｄ）］。
（ホ）そして、前記第二の有機半導体層の上面にＡｕを１×１０−６　Ｔｏｒｒ、抵抗加熱下において真空蒸着させて１００ｎｍ厚のドレイン電極を成膜した［図３（ｅ）］。
このようにして得られた縦型有機トランジスタは、図８に示される。
そして、この縦型有機トランジスタのソース電極／ゲート電極間のＩ−Ｖ特性を測定して（図９）、ゲート電極界面にショットキー接触が形成されていることを確認した。また、その縦型有機トランジスタの静特性を測定して（図１０）、トランジスタ動作が確認できた。図示しないが、遮断周波数については、まだまだ、改善の余地があるものの、３０〜５０ＫＨｚであることを確認した。そして、その縦型有機トランジスタの各層のエネルギー順位は、図１１に示される。
【００５７】
【発明の効果】
（１）請求項１に記載された本発明によれば、第一の有機半導体層と第二の有機半導体層との界面に電位障壁を形成するように、第一の有機半導体層及び第二の有機半導体層を互いに異なった有機半導体材料で構成したので、▲１▼縦型有機トランジスタの電流経路であるチャネル長を膜厚に対応して薄くすることによって動作抵抗を低くすることができ、そのために、高い動作速度を可能にすることができ、▲２▼ゲート電極近傍に形成したショットキー接触と２種類の有機半導体材料のＨＯＭＯ準位の差による障壁、又は、ＬＵＭＯ準位の差による障壁を有効利用して、ソース−ドレイン間のリーク電流を低減可能にすることができ、そして、▲３▼従来のように「２点蒸着法」等の製造方法の工夫によらずに、再現性良く大量に生産できるようにしたＳＩＴを低コストで提供できる。また、請求項１に記載された本発明によれば、▲４▼ショットキーゲート電極を２種の有機半導体層界面近傍に配置したので、トランジスタのオン／オフ比が大きくなり、そのために、２種の有機半導体材料種を適切に選定することにより、ノーマリーオフ特性のＳＩＴが実現でき、さらには、▲５▼有機半導体層の表面に形成した電極全体を有効利用することができるので、大電力化を可能にすることができる。
【００５８】
（２）請求項２に記載された本発明によれば、有機半導体層が、例示した有機半導体材料で構成されているので、有機トランジスタの全体の構造を小型化することができ、また、その有機半導体材料による成膜において蒸着、塗布等の簡易な手段を採用することが可能となるので、縦型有機トランジスタの製造コストを低減化することができる。
【００５９】
（３）請求項３〜６に記載された本発明によれば、第一の有機半導体層と第二の有機半導体層とが共にｐ型有機半導体材料で構成されているので、２種のｐ型有機半導体材料による有機半導体層界面の障壁とゲート電極近傍のショットキー障壁の両方が正孔によるＳＩＴ動作機構に関係することとなり、そのために、▲１▼ゲート電極４からのキャリアの注入がなくなって動作速度が速くなり、▲２▼電流の集中がなくなって破壊耐量が大きくなり（大電流が流せる）、▲３▼オン電流とオフ電流比が大きくとれ、▲４▼ノーマリーオフタイプ縦型有機トランジスタが実現でき、そして、▲５▼大量生産に向いた素子となってコスト低減に役立つ。
【００６０】
（４）請求項７〜９に記載された本発明によれば、第一の有機半導体層と第二の有機半導体層とが共にｎ型有機半導体材料で構成されているので、２種のｎ型有機半導体材料による有機半導体層界面の障壁とゲート電極近傍のショットキー障壁の両方が電子によるＳＩＴ動作機構に関係することとなり、そのために、正孔輸送によるＳＩＴよりも動作速度が速くなって、大電流を流すことができ、よって、さらに高い周波数応答性と大電力化が可能となる。
【００６１】
（５）請求項１０〜１３及び１４〜１６に記載された本発明によれば、第一の有機半導体層と第二の有機半導体層とが、それぞれ、ｐ型有機半導体材料とｎ型有機半導体材料、或いは、ｎ型有機半導体材料とｐ型有機半導体材料で構成されていると、これらの有機半導体層３，５の界面のＰＮ障壁及びゲート電極４近傍のショットキー障壁の両方が正孔によるＳＩＴ動作機構に関係することとなるので、▲１▼ゲート電極４からのキャリアの注入がなくなって動作速度が速くなり、▲２▼電流の集中がなくなって破壊耐量が大きくなり（大電流が流せる）、▲３▼オン電流とオフ電流比が大きくとれ、▲４▼ノーマリーオフタイプ縦型有機トランジスタが実現でき、そして、▲５▼大量生産に向いた素子となってコスト低減に役立つ。
【００６２】
（６）請求項１７〜２０に記載された本発明によれば、接触抵抗を低減して電気特性を改善することができる。
【図面の簡単な説明】
【図１】本発明の一実施の形態を示す縦型有機トランジスタの断面図である。
【図２】本発明の一実施の形態を示す縦型有機トランジスタにおけるソース電極（Ｓ）とドレイン電極（Ｄ）との間のキャリアのポテンシャルエネルギーの高さを示すグラフである。
【図３】本発明の一実施の形態を示す縦型有機トランジスタの製造工程図である。
【図４】実施例１で得られた縦型有機トランジスタの概略断面説明図である。
【図５】実施例１で得られた縦型有機トランジスタのソース電極／ゲート電極間のＩ−Ｖ特性を測定したグラフである。
【図６】実施例１で得られた縦型有機トランジスタのドレイン電極／ゲート電極間のＩ−Ｖ特性を測定したグラフである。
【図７】実施例１で得られた縦型有機トランジスタの静特性を示す実験結果である。
【図８】実施例３で得られた縦型有機トランジスタの概略断面説明図である。
【図９】実施例３で得られた縦型有機トランジスタのソース電極／ゲート電極間のＩ−Ｖ特性を測定したグラフである。
【図１０】実施例３で得られた縦型有機トランジスタの静特性を示す実験結果である。
【図１１】実施例３で得られた縦型有機トランジスタの各層のエネルギー順位を示す説明図である。
【図１２】ＳＩＴの動作機構を説明する概略断面図である。
【符号の説明】
１　基板
２　ソース電極
３　第一の有機半導体層
４　ゲート電極
５　第二の有機半導体層
６　ドレイン電極
【図１】
2004006476.tif 000003
【図２】
2004006476.tif 000004
【図３】
2004006476.tif 000005
【図４】
2004006476.tif 000006
【図５】
2004006476.tif 000007
【図６】
2004006476.tif 000008
【図７】
2004006476.tif 000009
【図８】
2004006476.tif 000010
【図９】
2004006476.tif 000011
【図１０】
2004006476.tif 000012
【図１１】
2004006476.tif 000013
【図１２】
2004006476.tif 000014